(57)【要約】【課題】アクリル板やメラミン板等の透光層を布帛表面に積層して成る化粧材において、透光層の表面において外部映像が二重写しに反射することなく、樹脂に表面繊維が被覆されてない布帛固有の美観を、透光層の表側に表現する。【解決手段】布帛１１に密着した接着層１４と、その接着層１４の上に積層されて接着層１４を平坦にする平滑面１９の形成されている平滑層１３とによって透光層１２を構成する。接着層１４との密着面に露出して隣り合う布帛１１の少なくとも一部の表面繊維１７と表面繊維１７との表面繊維間隙間１８において、布帛内部に介在する空気に接着層１４を接触させる。布帛表面の凹凸に沿って布帛表面に接触して布帛表面の凹凸に沿った凹凸を有する接触層１６と、その接触層１６の凹凸に沿って接触層１６に接触して接触層１６の凹凸に沿った凹凸を有する媒介層１５とによって接着層１４を構成してもよい。【選択図】図１
2010167743.tif 000002
【特許請求の範囲】
【請求項１】
布帛表面に透光性素材による透光層（１２）を積層して構成された化粧材（２０）において、
透光層（１２）が、布帛（１１）に密着した接着層（１４）と、その接着層（１４）の上に積層されて接着層（１４）を平坦にする平滑面（１９）の形成されている平滑層（１３）とによって構成されており、
接着層（１４）の布帛（１１）との密着面が、布帛表面に露出して隣り合う少なくとも一部の表面繊維（１７）と表面繊維（１７）との表面繊維間隙間（１８）において、その布帛内部に介在する空気に接触していることを特徴とする化粧材。
【請求項２】
透光性素材によって構成された厚みが一定の透光性均厚板（２１）が、直接またはプライマー接着剤（２２）を介して、平滑層（１３）の上に積層されて透光層（１２）の一部を構成しており、
その透光性均厚板（２１）の表面が、化粧材（２０）の平滑面（１９）を構成している前掲請求項１に記載の化粧材。
【請求項３】
接着層（１４）が、（１）  布帛表面の凹凸に沿って布帛表面に接触し、布帛表面の凹凸に沿った凹凸を有する接触層（１６）と、（２）  その接触層（１６）の凹凸に沿って接触層（１６）に接触し、接触層（１６）の凹凸に沿った凹凸を有する媒介層（１５）とによって構成されており、
その媒介層（１５）の上に積層された平滑層（１３）によって、媒介層（１５）の凹凸が平坦にされており、
接触層（１６）が、布帛表面の表面繊維（１７）と表面繊維（１７）の間の表面繊維間隙間（１８）において、布帛内部に介在する空気に接触している前掲請求項１と２の何れかに記載の化粧材。
【請求項４】
媒介層（１５）の厚み（ｔ）が、布帛１１の厚み（Ｔ）以下である前掲請求項３に記載の化粧材。
【請求項５】
接触層（１６）が、熱流動性樹脂または熱硬化性樹脂によって構成されている前掲請求項３と４の何れかに記載の化粧材。
【請求項６】
接触層（１６）の厚み（ｓ）が５０μｍ以下である前掲請求項３と４と５の何れかに記載の化粧材。
【請求項７】
媒介層（１５）が、熱可塑性樹脂によって構成され、厚み（ｔ）が一定のフイルムによって構成されており、
接触層（１６）が、媒介層（１５）の熱可塑性樹脂よりも融点の低い熱融着性樹脂によって構成されている前掲請求項３と４と５と６の何れかに記載の化粧材。
【請求項８】
平滑層（１３）が、熱流動性樹脂、熱硬化性樹脂、液状樹脂組成物の何れかの樹脂によって構成されている前掲請求項１と２と３と４の５と６と７の何れかに記載の化粧材。
【請求項９】
布帛（１１）が、複数本の繊維によって構成された多繊糸条（２３）を少なくとも一部に使用して織編成されており、
布帛（１１）が、布帛表面に露出した表面糸条を凸部（２４）とし、隣り合う表面糸条と表面糸条の糸条間隙間（２６）を凹部（２５）とする表面凹凸を有し、
多繊糸条（２３）が、糸条表面に露出した表面繊維（１７）を凸部とし、表面繊維（１７）と表面繊維（１７）の間の繊維間隙間（１８）を凹部とする表面凹凸を有し、
糸条間隙間（２６）に接着層（１４）が窪み込んだ内部凹部（２５）と、その内部凹部（２５）に隣り合う糸条（２３・２３）による内部凸部２４が、透光層（１２）の内部に形成されており、
その内部凹部（２５）の谷底（２７）に介在する空気に接触層（１６）が接触している前掲請求項３と４の５と６と７と８に記載の化粧材。
【請求項１０】
接触層（１６）が、糸条（２３）の表面繊維（１７）と表面繊維（１７）の間の繊維間隙間（１８）の凹部を埋め尽くすことなく繊維間隙間（１８）に窪み込み、その凹部の谷底（２８）において空気に接触している前掲請求項９に記載の化粧材。
【請求項１１】
糸条（１１）を構成している繊維（１７）の平均繊度が１１ｄｔｅｘ以下であり、接触層（１６）の厚み（ｓ）が繊維（１７）の平均太さの３倍以下である前掲請求項９と１０の何れかに記載の化粧材。
【発明の詳細な説明】
【技術分野】
【０００１】
本発明は、透光性素材による透光層を布帛に積層し、布帛特有の美観を透光層の表側から観賞し得る化粧材に関するものである。
【背景技術】
【０００２】
布帛の美観を透視するために、ＪＩＳ−Ｋ−７３６１（１）に規定される全光線透過率が１０％以上であり、ＪＩＳ−Ｋ−５６００（５−４）に規定される表面硬度がＨ以上で硬く透明なガラス板、アクリル板、メラミン板等の厚みが一定の透光性厚板（以下、透光性均厚板と言う。）を布帛の上に載せることは日常よく行われる。
【０００３】
座卓テーブル等の装飾のために行われるこの種の手法は実用的ではあるが、布帛と透光性均厚板との一体感はなく、透光性均厚板を載せただけと言うことが一見して分かる。
そのように感じられるのは、透明均厚板の表面と裏面がそれぞれ平滑であり、その透明均厚板の上に載せた物体からの入射光が表裏各面で反射し、その反射光によって物体が二重写しになって見え、そのように二重写しになって見えることは日常経験的に知られており、又、その透明均厚板の下に敷かれているものがテーブルクロス等として日常使用されていて手に取ることの出来る布帛であり、それらを簡単に動かすことが出来ると思われることに起因するものと思われる。
【０００４】
透光性均厚板２１を布帛１１に接着層１４を介して貼り合わせると言うことも、日常よく行われるところである（例えば、特許文献１参照）。
その貼り合わせに透明な接着剤が使用されるとしても、その接着剤は布帛を構成している糸条２３ａと糸条２３ｂの間の凹部２５のみならず布帛の表面繊維１７と表面繊維１７の間の繊維間隙間１８まで含浸し、その接着剤の樹脂成分の屈折率が、空気の屈折率よりも高いことから、布帛が水に濡れたかの如く濃い濡れ色に見え、色相と質感において布帛固有の美観は看取されない。
【０００５】
布帛が水に濡れたかの如く濃い濡れ色を呈しないようにするために、布帛に撥水撥油処理を施して、接着層１４の樹脂成分が表面繊維１７と表面繊維１７の間の繊維間隙間１８にまで入り込まないようにすることも考えられたが、その撥水撥油処理によって布帛が濃色化され、又、その使用する撥水剤によって接着性が損なわれることにもなるので、その撥水撥油処理による方法は、現実的には採用し難い。
【０００６】
樹脂成分を表面繊維１７と表面繊維１７の間の繊維間隙間１８に入り込ませることなく接着層１４を布帛１１に塗布する方法として、ポリエチレンやポリプロピレン等の熱溶融性樹脂の加熱溶融物をＴダイ押出機から布帛１１へとシート状に押し出すことは公知である（例えば、特許文献２参照）。
【先行技術文献】
【特許文献】
【０００７】
【特許文献１】特開２００１−１９８９９９号公報
【特許文献２】特開昭６０−０７８７３２号公報（特公平４−３２９４号公報）
【発明の概要】
【発明が解決しようとする課題】
【０００８】
Ｔダイ押出機による場合、その熱溶融性樹脂の融点が、ガラスは素よりメラミン樹脂やエポキシ樹脂等の熱硬化性樹脂に比して著しく低く軟弱であり、又、熱溶融性樹脂が白濁した乳白色なことから、布帛１１の美観が接着層１４に遮られる。
又、Ｔダイ押出機による場合、シート状に押し出された熱溶融性樹脂を布帛に密着させるためにエンボスロールに通されることになるが、そのとき布帛１１の凹凸２４・２５が押し潰されることになり、布帛１１の美観が損なわれる。
そして、布帛１１が熱収縮したり熱溶融するので、Ｔダイ押出機からシート状に押し出された熱溶融性樹脂によって厚い透光層１２を積層することも出来ない。
【０００９】
本発明者は、布帛に透光性均厚板を積層するとき、その透光性均厚板の表面が平滑であっても、その布帛との接触面である裏面が布帛に密着した凹凸面であれば、その透光性均厚板の上に載せた物体からの入射光が透光性均厚板の表面で反射して目に映るが、その裏面である凹凸面では乱反射して目に映り難く、従って、その載せた物体が透光性均厚板の表面で二重写しにはなり難くなると考えた。
【００１０】
その裏面での凹凸が布帛の表面繊維１７と表面繊維１７の間の繊維間隙間１８にまで入り込まず、布帛の表面繊維１７が空気に触れた状態であれば、透光性均厚板の組成分によって布帛が水に濡れたかの如く濃い濡れ色を呈することはなく、布帛が透光性均厚板の組成分に包み込まれるように透光性均厚板に埋没して一体感を呈し、透光性均厚板を透過して布帛固有の美観を看取し得るものと考えた。
【００１１】
本発明は、かかる知見を基に完成されたものであり、アクリル板やメラミン板等の透光層を布帛表面に積層して成り、その透光層の表面において外部映像が二重写しに反射することなく、樹脂に表面繊維が被覆されてない布帛固有の美観を、透光層の表側で観賞することの出来る化粧材を得ることを目的とする。
【課題を解決するための手段】
【００１２】
本発明に係る化粧材は、（ａ）  布帛表面に透光性素材による透光層１２を積層して構成された化粧材２０において、（ｂ）  透光層１２が、布帛１１に密着した接着層１４と、その接着層１４の上に積層されて接着層１４を平坦にする平滑面１９の形成されている平滑層１３とによって構成されており、（ｃ）  接着層１４の布帛１１との密着面が、布帛表面に露出して隣り合う少なくとも一部の表面繊維１７と表面繊維１７との表面繊維間隙間１８において、その布帛内部に介在する空気に接触していることを第１の特徴とする。
【００１３】
本発明に係る化粧材の第２の特徴は、上記第１の特徴に加えて、（ａ）  透光性素材によって構成された厚みが一定の透光性均厚板２１が、直接またはプライマー接着剤２２を介して、平滑層１３の上に積層されて透光層１２の一部を構成しており、（ｂ）  その透光性均厚板２１の表面が、化粧材２０の平滑面１９を構成している点にある。
【００１４】
本発明に係る化粧材の第３の特徴は、上記第１と第２の何れかの特徴に加えて、（ａ）  接着層１４が、（ａ１）  布帛表面の凹凸に沿って布帛表面に接触し、布帛表面の凹凸に沿った凹凸を有する接触層１６と、（ａ２）  その接触層１６の凹凸に沿って接触層１６に接触し、接触層１６の凹凸に沿った凹凸を有する媒介層１５とによって構成されており、（ｂ）  その媒介層１５の上に積層された平滑層１３によって、媒介層１５の凹凸が平坦にされており、（ｃ）  接触層１６が、布帛表面の表面繊維１７と表面繊維１７の間の表面繊維間隙間１８において、布帛内部に介在する空気に接触している点にある。
【００１５】
本発明に係る化粧材の第４の特徴は、上記第３の特徴に加えて、媒介層１５の厚み（ｔ）が布帛１１の厚み（Ｔ）以下（好ましくは２０μｍ以下）である点にある。
【００１６】
本発明に係る化粧材の第５の特徴は、上記第３と第４の何れかの特徴に加えて、接触層１６が、熱流動性樹脂または熱硬化性樹脂によって構成されている点にある。
【００１７】
本発明に係る化粧材の第６の特徴は、上記第３と第４と第５の何れかの特徴に加えて、接触層１６の厚み（ｓ）が５０μｍ以下（好ましくは２５μｍ以下）である点にある。
【００１８】
本発明に係る化粧材の第７の特徴は、上記第３と第４と第５と第６の何れかの特徴に加えて、（ａ）  媒介層１５が、熱可塑性樹脂によって構成され、厚み（ｔ）が一定のフイルムによって構成されており、（ｂ）  接触層１６が、媒介層１５の熱可塑性樹脂よりも融点の低い熱融着性樹脂によって構成されている点にある。
【００１９】
本発明に係る化粧材の第８の特徴は、上記第第３と第４と第５と第６と第７の何れかの特徴に加えて、平滑層１３が、熱流動性樹脂、熱硬化性樹脂、液状樹脂組成物の何れかの樹脂によって構成されている点にある。
【００２０】
本発明に係る化粧材の第９の特徴は、上記第第３と第４と第５と第６と第７と第８の何れかの特徴に加えて、（ａ）  布帛１１が複数本の繊維によって構成された多繊糸条２３を少なくとも一部に使用して織編成されており、（ｂ）  布帛１１が、布帛表面に露出した表面糸条を凸部２４とし、隣り合う表面糸条と表面糸条の糸条間隙間２６を凹部２５とする表面凹凸を有し、（ｃ）  多繊糸条２３が、糸条表面に露出した表面繊維１７を凸部とし、表面繊維１７と表面繊維１７の間の繊維間隙間１８を凹部とする表面凹凸を有し、（ｄ）  糸条間隙間２６に接着層１４が窪み込んだ内部凹部（２５）と、その内部凹部（２５）に隣り合う糸条２３・２３による内部凸部２４が、透光層１２の内部に形成されており、（ｅ）  その内部凹部（２５）の谷底２７に介在する空気に接触層１６が接触している点にある。
【００２１】
本発明に係る化粧材の第１０の特徴は、上記第９の何れかの特徴に加えて、接触層１６が、糸条２３の表面繊維１７と表面繊維１７の間の繊維間隙間１８の凹部を埋め尽くすことなく繊維間隙間１８に窪み込み、その凹部の谷底２８において空気に接触している点にある。
【００２２】
本発明に係る化粧材の第１１の特徴は、上記第９と第１０の何れかの特徴に加えて、糸条１１を構成している繊維（１７）の平均繊度が１１ｄｔｅｘ以下であり、接触層１６の厚み（ｓ）が繊維（１７）の平均太さの３倍以下である点にある。
【発明の効果】
【００２３】
本発明（第１の特徴）においては、接着層１４の布帛１１との密着面が、布帛表面に露出して隣り合う少なくとも一部の表面繊維１７と表面繊維１７との表面繊維間隙間１８において、その布帛内部に介在する空気に接触しており、表面繊維１７と接着層１４は線点接触、即ち、断面において点接触しており、表面繊維１７が接着層１４の樹脂皮膜に包まれていないので、布帛１１が水に濡れたかの如く濃い濡れ色観を呈することがない。
そして、透光層１２の布帛１１との接触面が、布帛１１に密着した接着層１４であり、布帛表面に応じた凹凸を有するので、透光層１２の内部反射光によって外部物体が透光層１２の表面で二重写しになることはない。
このように、本発明によると、透光層の表面において外部映像が二重写しに反射することなく、透光層に被覆されない布帛固有の美観を透光層の表面において透視し観賞することの出来る化粧材を得ることが出来る。
【００２４】
本発明（第２の特徴）によると、透光性素材によって構成された厚みが一定の透光性均厚板２１を平滑層１３の上に積層して透光層１２の一部としたので、透光層１２の厚みが均一にし易くなる。
【００２５】
本発明（第３の特徴）によると、布帛表面の凹凸に沿って布帛表面に接触して布帛表面の凹凸に沿った凹凸を有する接触層１６と、その接触層１６の凹凸に沿って接触層１６に接触して接触層１６の凹凸に沿った凹凸を有する媒介層１５とによって接着層１４が構成されているので、低粘度の流動性樹脂組成物を塗布して媒介層１５を積層する場合でも、その流動性樹脂組成物が繊維間隙間１８に滲み込むことがなく、その流動性樹脂組成物の樹脂皮膜に表面繊維１７が包まれて、布帛１１が水に濡れたかの如く濃い濡れ色観を呈することがない。
そして、その低粘度の流動性樹脂組成物によって媒介層１５の表面が平坦になり、厚みが一定の透光性均厚板２１を積層する場合でも、その流動性樹脂組成物を接着剤として積層し易くなる。
【００２６】
そして、繊維間隙間１８に入り込まない程度に微細なホットメルト粉末や、繊維間隙間１８に入り込まない程度に粘度の調整された流動性樹脂組成物を、繊維間隙間１８に入り込まない程度に薄く散布し、或いは塗布することは容易であり、そうすることによって布帛表面の凹凸に沿って極薄の接触層１６を積層することが出来る。
従って、本発明（第４と第５）の特徴によると、その極薄接触層１６によって、媒介層１５が繊維間隙間１８に滲み込み、その媒介層１５の樹脂皮膜に表面繊維１７が包まれて布帛１１が濡れ色観を呈することを確実に防ぐことが出来る。
【００２７】
本発明（第６と第７の特徴）によると、接触層１６や媒介層１５を熱可塑性樹脂フイルムによって構成するとしても、その厚み（ｓ）が５０μｍ以下で一定しているので、そのフイルムによって布帛１１の美観が遮られることはなく、又、低粘度の流動性樹脂組成物を塗布して媒介層１５を積層する場合でも、その流動性樹脂組成物の繊維間隙間１８への滲み込みが確実に抑えられ、布帛１１が水に濡れたかの如く濃い濡れ色観を呈する不都合を確実に回避することが出来る。
【００２８】
本発明（第８の特徴）によると、熱流動性樹脂、熱硬化性樹脂、液状樹脂組成物の何れの樹脂によっても平滑層１３を構成することが出来、化粧材への多様な需要に応えることが出来る。
【００２９】
本発明（第９の特徴）によると、布帛１１が複数本の繊維によって構成された多繊糸条２３を少なくとも一部に使用して織編成されており、その布帛１１が布帛表面に露出した表面糸条を凸部２４とし隣り合う表面糸条と表面糸条の糸条間隙間２６を凹部２５とする表面凹凸を有し、その多繊糸条２３が糸条表面に露出した表面繊維１７を凸部とし表面繊維１７と表面繊維１７の間の繊維間隙間１８を凹部とする表面凹凸を有し、糸条間隙間２６に接着層１４が窪み込んだ内部凹部（２５）と、その内部凹部（２５）に隣り合う糸条２３・２３による内部凸部２４が透光層１２の内部に形成されており、その内部凹部（２５）の谷底２７に介在する空気に接触層１６が接触しているので、繊細且つ多彩な化粧材を得ることが出来る。
【００３０】
本発明（第１０の特徴）によると、接触層１６が糸条２３の表面繊維１７と表面繊維１７の間の繊維間隙間１８の凹部を埋め尽くすことなく繊維間隙間１８に窪み込み、その凹部の谷底２８において空気に接触しているので、布帛１１の上に透光層１２が積層されていても、布帛１１の布目がハッキリと分かり、透光層１２に覆われていない布帛固有の美観を感得することが出来る。
【００３１】
本発明（第１１の特徴）によると、布帛１１の糸条２３を構成している繊維１７の平均繊度を１１ｄｔｅｘ以下とし、接触層１６の厚み（ｓ）を繊維（１７）の平均太さの３倍以下としたので、織編布帛特有の複雑、繊細、且つ、優雅な美観を呈する化粧材を得ることが出来る。
【図面の簡単な説明】
【００３２】
【図１】本発明に係る化粧材の断面図であり、一部を円で囲んで拡大して図示している。
【図２】従来の化粧材の断面図であり、一部を円で囲んで拡大して図示している。
【発明を実施するための形態】
【００３３】
布帛１１には、意匠的に特徴のある織物、編物、不織布の何れをも適用することが出来る。
【００３４】
媒介層１５と布帛１１との接着媒体となる接触層１６にはホットメルト系接着剤を使用するとよい。
その樹脂成分は、溶融しても表面繊維１７が濡れ色観を呈しない程度に布帛表面に部分的に融着させる。
そのホットメルト系接着剤には、ポリオレフィン系ホットメルト系接着剤、ポリエステル系ホットメルト系接着剤、ポリアミド系ホットメルト系接着剤、ポリウレタン系ホットメルト系接着剤等、布帛１１の材質とフイルム１５の材質との接着性を考慮して選定される。
ホットメルト系接着剤の付着量が少なすぎると、表面繊維１７とフイルム１５との接着力が不足し、その付着量が多すぎると、その樹脂成分が繊維間隙間１８に滲み込んで布帛１１が濡れ色観を呈するようになる。
この点を考慮して、ホットメルト系接着剤の付着量は、２ｇ／ｍ2 乃至５０ｇ／ｍ2 に、好ましくは５ｇ／ｍ2乃至２０ｇ／ｍ2 、更に好ましくは１０ｇ／ｍ2 前後で概して８ｇ／ｍ2 乃至１２ｇ／ｍ2にする。
【００３５】
媒介層１５には、透明ポリオレフィン系フイルム、透明ポリエステル系フイルム、透明ポリアミド系フイルム、透明ポリウレタン系フイルム、透明ポリエチレンビニルアルコール系フイルム等の透明な有機高分子型熱可塑性フイルムを使用することが出来る。
これらの透明フイルムは、布帛１１に積層された媒介層１５の上に重ね、加熱しつつバキュームによって布帛側から吸引して接触層１６に密着させ、接触層１６を介して布帛１１に接着する。
そのようにバキュームによって吸引しつつ接着すると、糸条間２３ａ・２３ｂの凹部２５や凸部２６のみならず、表面繊維１７と繊維間隙間１８による糸条２３の表面の凹凸に沿って媒介層１５が布帛１１に接着する。
その加熱時に軟化し易くし、布帛１１の凹凸に沿って変形し易くするうえでも、媒介層１５に使用する透明フイルムの厚み（ｔ）は、１００μｍ以下に、好ましくは５０μｍ以下に、更に好ましくは２０μｍ以下にする。
材質にもよるが、媒介層のフイルムの厚み（ｔ）が１００μｍを超えると、フイルムが布帛表面の凹凸に馴染み難く、その布帛の凹凸感を化粧材２０に表現し難くなる。
【００３６】
媒介層１５にフイルムを使用する場合には、接触層１６に使用するホットメルト系接着剤を予めフイルム（１５）にグラビアロール等によって塗着、或いは、Ｔダイラミネーター等によって融着させておくことが出来、又、二軸共押出型Ｔダイラミネーターによって媒介層１５と接触層１６との二層積層構造の熱融着性フイルムとして調製することも出来る。
そのように媒介層１５となるフイルムに接触層１６を予め積層しておくと、表面繊維１７と表面繊維１７との表面繊維間隙間１８に接触層１６の樹脂成分が滲み込むことがなく、表面繊維１７と接触層１６が断面において点接着となり、布帛１１が水に濡れたかの如く濃い濡れ色観を呈することはなくなる。
布帛表面の糸条間２３ａ・２３ｂの凹部２５や凸部２６との高低差が１０μｍ以上であれば、プレス加熱によって媒介層１５を布帛１１に接触層１６を介して接着することも出来る。
その高低差が１０μｍ未満になると、布帛１１と透光層１２との一体感が乏しく、外部映像が透光層の表面において二重写しになり易く、布帛１１の質感を化粧材２０に表現し難くなる。
従って、糸条２３の総繊度や繊維１７の単繊維繊度、織組織や編組織等によって、その高低差が１０μｍ以上になるように布帛１１を調製する。
【００３７】
媒介層１５には、低粘度の透明な流動性樹脂組成物を使用し、それを媒介層１５の上に塗布する。好ましい流動性樹脂組成物は、揮発性溶媒の配合されていない紫外線硬化型樹脂組成物である。
紫外線硬化型樹脂組成物には、紫外線によるラジカル開裂時に気体を発生させない重合開始剤を適用する。
媒介層１５には、加熱によって固化する熱可塑性樹脂や熱硬化性樹脂を使用することも出来る。
媒介層１５を厚く積層する場合は、その塗布面を平滑にし、その媒介層１５をもって透光層１２とし、又、平滑面１３とすることも出来る。
【００３８】
媒介層の上には更に透明で厚みが一定の透光性均厚板２１を積層することが出来る。
透光性均厚板２１には、ポリアクリル酸エステル系樹脂透明板、ポリメタクリル酸エステル系樹脂透明板、ポリオレフィン系樹脂透明板、ポリエステル系樹脂透明板、ポリアミド系、ポリウレタン系樹脂透明板、ポリカーボネート系樹脂透明板、ポリエチレンビニルアルコール系樹脂透明板、メラミン系樹脂透明板等のプラスチック透明板のほかガラス板を使用することが出来る。
特に、化粧材２０を建材や車両内装板材等の硬質板材として使用する場合には、ＪＩＳ−Ｋ−５６００（５−４）に規定される表面硬度がＨ以上の硬く透明で厚みが一定の透光性均厚板２１を使用するとよい。
透光性均厚板２１の透明度は、無着色透明な透光性均厚板２１ではＪＩＳ−Ｋ−７３６１（１）に規定される全光線透過率が９０％以上になるようにし、着色透明な透光性均厚板２１では全光線透過率が１０％以上に、好ましくは３０％以上になるようにするとよい。
【００３９】
化粧材２０の表面に肉厚感を付与するためには、透光層全体の厚みを１ｍｍ以上にするとよく、そのためには厚みが１ｍｍ以上の透光性均厚板２１を使用するとよい。
透光層１２の表面である平滑面１９には、透視される布帛１１の美観を損なうことなく、彫刻模様やエンボス模様を施すことが出来る。
化粧材２０は、平板なものに限らず、２次曲面や３次曲面をもつ立体的な造形をなすものであってもよい。
【００４０】
透光層１２は、布帛１１の片面にだけではなく、布帛１１の表裏両面に積層することも出来る。
透光層１２が布帛１１の片面にだけ積層された化粧材２０の裏面には、補強材が適宜に積層され、又、取り付けられる。
【００４１】
本発明に係る化粧材２０は、建材、鞄やスーツケースその他のケースの表面材、家具その他の屋内装置品の表面材、車両内装材等に使用される。
【実施例】
【００４２】
以下、実施例及び比較例を挙げて本発明を具体的に説明するが、その実施例は本発明の範囲を縮限するものではない。
［実施例１］
単繊維繊度２ｄｔｅｘ、総繊度１５０ｄｔｅｘのポリエステル繊維糸条（２３）によって編成された目付け３５０ｇ／ｍ2 の椅子張り地用横編布帛（１１）に、厚み（ｔ）１２μｍのエチレンビニルアルコール系フイルム（株式会社クラレ製品名エバールＨＦ−Ｍ）（１６）にウレタン系ホットメルト樹脂（１５）をコーティング（塗布量８ｇ／ｍ2）した積層フイルムを重ね、加熱しつつバキュームによって吸引して積層フイルムを横編布帛に接着する。その積層されたフイルムのＳＥＭでの断面観察による横編布帛（１１）の凹部（２５）と凸部（２６）に沿った凹凸差は約１１０μｍであった。
【００４３】
その横編布帛（１１）に積層されたエチレンビニルアルコール系フイルム（１６）の上に、２−ヒドロキシエチルメタクリレート（株式会社共栄社化学製品名「ライトエステルＨＯ」）１００重量部と２−ヒドロキシ−２−メチル−１−フェニル−プロパン−１−オン（メルク社製品名「ダロキュアー１１７３」）２重量部とから成る紫外線硬化型樹脂組成物（１３）を塗布厚１０００μｍとして塗布し、その塗布面を厚み５０μｍの透明ポリエステルフイルムで被覆して酸素を遮断し、ブラックライト（松下電工株式会社製品名「ＦＬ２０Ｓ−ＢＬ−Ｂ」）の照射下に１８時間放置し、紫外線硬化型樹脂組成物（１３）を硬化させ、その後、厚み５０μｍの透明ポリエステルフイルムを剥離除去して化粧材（２０）を作成した。
【００４４】
［実施例２］
単繊維繊度１．３ｄｔｅｘ、総繊度６０ｄｔｅｘのポリエステル繊維糸条（２３）によって織成された目付け２１０ｇ／ｍ2 のカーテン地用ジャガード織布帛（１１）に、実施例１と同様にエチレンビニルアルコール系フイルム（１６）とウレタン系ホットメルト樹脂（１５）との積層フイルムを重ね、加熱しつつバキュームによって吸引して積層フイルムを織布帛（１１）に接着する。その積層されたフイルムのＳＥＭでの断面観察による織布帛（１１）の凹部（２５）と凸部（２６）に沿った凹凸差は約３０μｍであった。
【００４５】
その織布帛（１１）に積層されたエチレンビニルアルコール系フイルム（１６）の上に、実施例１に使用の紫外線硬化型樹脂組成物（１３）を塗布厚２００μｍとして塗布し、その塗布層（１３）にＪＩＳ−Ｋ−７３６１−１による全光線透過率９３％、ＪＩＳ−Ｋ−５６００−５−４による表面硬度２Ｈ、板厚２ｍｍの透明アクリル板（三菱レイヨン株式会社製品名「アクリライト」）（２１）を戴設して酸素を遮断し、実施例１に使用のブラックライトの照射下に１８時間放置し、紫外線硬化型樹脂組成物（１３）を硬化させて化粧材（２０）を作成した。
【００４６】
［実施例３］
単繊維繊度２ｄｔｅｘ、総繊度５００ｄｔｅｘのポリエステル繊維糸条（２３）によって織成された目付け２５０ｇ／ｍ2 の椅子張り地用織布帛（１１）に、実施例１と同様にエチレンビニルアルコール系フイルム（１６）とウレタン系ホットメルト樹脂（１５）との積層フイルムを重ね、加熱しつつバキュームによって吸引して積層フイルムを織布帛（１１）に接着する。その積層されたフイルムのＳＥＭでの断面観察による織布帛（１１）の凹部（２５）と凸部（２６）に沿った凹凸差は約１０μｍであった。
【００４７】
その織布帛（１１）に積層されたエチレンビニルアルコール系フイルム（１６）の上に、実施例１に使用の紫外線硬化型樹脂組成物（１３）を塗布厚１２０μｍとして塗布し、その塗布層（１３）に実施例２に使用の透明アクリル板（２１）を戴設して酸素を遮断し、実施例１に使用のブラックライトの照射下に１８時間放置し、紫外線硬化型樹脂組成物（１３）を硬化させて化粧材（２０）を作成した。
【００４８】
［比較例１］
実施例２の織布帛（１１）に、実施例２に使用の積層フイルムを重ねることなく、実施例１と実施例２に使用の紫外線硬化型樹脂組成物（１３）を塗布厚２００μｍとして塗布し、その塗布層（１３）に実施例２に使用の透明アクリル板（２１）を戴設して酸素を遮断し、実施例１と実施例２に使用のブラックライトの照射下に１８時間放置し、紫外線硬化型樹脂組成物（１３）を硬化させて化粧材（２０）を作成した。
【００４９】
［比較例２］
実施例２の織布帛（１１）に、実施例２と比較例１に使用の透明アクリル板（２１）を戴設して化粧材（２０）とした。
【００５０】
実施例１と実施例２と実施例３と比較例１と比較例２の化粧材（２０）の表面（１９）に載せた物体の反射映像の現れ方（包埋感）と、化粧材（２０）の表面（１９）から透視される布帛（１１）の織編組織による地模様の現れ方（繊維質感）と、化粧材（２０）の表面（１９）から透視される布帛（１１）の色調について、次の通り「○」と「×」をもって評価し、［表１］に示す結果を得た。
［包埋感］
○；物体の反射映像が二重写しには見え難い。
×；ガラス板を載せたように物体の反射映像が二重写しになって鮮明に見える。
［繊維質感］
○；布帛の繊維糸条の輪郭が立体的に見える。
×；布帛の繊維糸条が印刷されているかのように平板に見える。
［色調］
○；化粧材に使用する前の布帛の色調と殆ど同じである。
×；水に濡れた布帛のように黒味を帯びた濃色に見える。
尚、「○」と「×」の何れにも評価し難い場合、［表１］に「△」と表示している。
【００５１】
【表１】
2010167743.tif 000003
【００５２】
比較例１と比較例２に対比される実施例１と実施例２と実施例３が示す通り、本発明によると、外部物体の反射映像が二重写しには見えず包埋感があり、布帛が本来の色調をもって立体感を帯びて透視され、布帛固有の美観を透光層の表面において感得し得る化粧材が得られる。
【産業上の利用可能性】
【００５３】
本発明に係る化粧材２０は、天井材、壁面材、床面材、タイル等の建材の表面材、鞄やスーツケースその他のケースの表面材、テーブル、タンス、衣裳函等の家具、飾り棚その他の屋内装置品の表面材、車両内装材の表面材等に利用することが出来る。
【符号の説明】
【００５４】
１１：布帛
１２：透光層
１３：平滑層
１４：接着層
１５：媒介層
１６：接触層
１７：表面繊維
１８：表面繊維間隙間
１９：平滑面
２０：化粧材
２１：均厚板
２２：プライマー
２３：糸条
２４：凸部
２５：凹部
２６：糸条間隙間
２７：谷底（糸条間隙間）
２８：谷底（繊維間隙間）
ｓ  ：接触層の厚み
ｔ  ：媒介層の厚み
Ｔ  ：布帛の厚み
【図１】
2010167743.tif 000004
【図２】
2010167743.tif 000005